【事件の表示】
　特許第３０４３０７６号「低蛍光性ガラス」の請求項１乃至６に係る特許に対する特許異議の申立てについて、次のとおり決定する。
【結　論】
　訂正を認める。
　特許第３０４３０７６号の請求項１乃至５に係る特許を維持する。
【理　由】
［一］手続の経緯
　特許第３０４３０７６号は、平成２年１２月１７日に特許出願され、平成１２年３月１０日に登録の設定がなされ、その後、その請求項１乃至６に係る発明の特許に対して特許異議申立人日本電気硝子株式会社により特許異議の申立てがなされ、取消の理由が通知され、その指定期間内である平成１３年７月２３日に訂正請求（後日取り下げ）がなされた後、再度取消の理由が通知され、その指定期間内である平成１４年４月１６日に訂正請求がなされたものである。
　
［二］訂正の適否についての判断
１．訂正の内容
（１）訂正事項Ａ
（Ａ１）請求項１において、Ａｓ２Ｏ３、Ｓｂ２Ｏ３の含有量をそれぞれ「４％以下」から「０〜４％」に、Ｖ２Ｏ５、ＣｕＯの含有量をそれぞれ「１０ｐｐｍ以下」から「０〜１０ｐｐｍ」に、ＣｅＯ２の含有量を「１ｐｐｍ以下」から「０〜１ｐｐｍ」に訂正する。
（Ａ２）請求項１において、「９０％以上である」と「基礎ガラス組成物」との間に「（但し、二価金属酸化物（ＲＯ）を含まない）」を追加する。
　
（２）訂正事項Ｂ
　請求項２において、二価金属酸化物（ＲＯ）の含有量を「４０％以下」から「０％を超え４０％以下」に、Ａｓ２Ｏ３、Ｓｂ２Ｏ３の含有量をそれぞれ「０．０５％以下」から「０〜０．０５％」に、Ｖ２Ｏ５、ＣｕＯの含有量をそれぞれ「１０ｐｐｍ以下」から「０〜１０ｐｐｍ」に、ＣｅＯ２の含有量を「１ｐｐｍ以下」から「０〜１ｐｐｍ」に訂正する。
　
（３）訂正事項Ｃ
（Ｃ１）段落番号【０００５】において、Ａｓ２Ｏ３、Ｓｂ２Ｏ３の含有量をそれぞれ「４％以下」から「０〜４％」に、Ｖ２Ｏ５、ＣｕＯの含有量をそれぞれ「１０ｐｐｍ以下」から「０〜１０ｐｐｍ」に、ＣｅＯ２の含有量を「１ｐｐｍ以下」から「０〜１ｐｐｍ」に訂正する。
（Ｃ２）同段落【０００５】において、「９０％以上である」と「基礎ガラス組成物」との間に「（但し、二価金属酸化物（ＲＯ）を含まない）」を追加する。
　
（４）訂正事項Ｄ
　段落番号【０００６】において、二価金属酸化物（ＲＯ）の含有量を「４０％以下」から「０％を超え４０％以下」に、Ａｓ２Ｏ３、Ｓｂ２Ｏ３の含有量をそれぞれ「０．０５％以下」から「０〜０．０５％」に、Ｖ２Ｏ５、ＣｕＯの含有量をそれぞれ「１０ｐｐｍ以下」から「０〜１０ｐｐｍ」に、ＣｅＯ２の含有量を「１ｐｐｍ以下」から「０〜１ｐｐｍ」に訂正する。
　
（５）訂正事項Ｅ
　段落番号【０００９】において、「第２発明のガラスは、二価金属酸化物（ＲＯ）を４０％以下含み、」を「第２発明のガラスは、二価金属酸化物（ＲＯ）を０％を超え、４０％以下含み、」に訂正する。
　
（６）訂正事項Ｆ
　段落番号【００１２】において、第１発明のＡｓ２Ｏ３、Ｓｂ２Ｏ３の含有量をそれぞれ「４％以下」から「０〜４％」に、第１発明のＶ２Ｏ５、ＣｕＯの含有量をそれぞれ「１０ｐｐｍ以下」から「０〜１０ｐｐｍ」に、第１発明のＣｅＯ２の含有量を「１ｐｐｍ以下」から「０〜１ｐｐｍ」に訂正する。
　同じく段落番号【００１２】において、第２発明のＡｓ２Ｏ３、Ｓｂ２Ｏ３の含有量をそれぞれ「０．０５％以下」から「０〜０．０５％」に、第２発明のＶ２Ｏ５、ＣｕＯの含有量をそれぞれ「１０ｐｐｍ以下」から「０〜１０ｐｐｍ」に、第２発明のＣｅＯ２の含有量を「１ｐｐｍ以下」から「０〜１ｐｐｍ」に訂正する。
　
（７）訂正事項Ｇ
　請求項５を削除し、これに伴い請求項６を請求項５に繰り上げるとともに、同請求項の「請求項４または５に記載の」を「請求項４に記載の」に訂正する。
　
（８）訂正事項Ｈ
　段落番号【０００６】において、「この基礎ガラス組成物に対して」を「この基礎ガラス組成物１００％に対して」に訂正する。
　
２．訂正の目的の可否、新規事項の有無及び拡張・変更の存否
（１）訂正事項Ａのうち（Ａ１）について
　訂正事項Ａのうち（Ａ１）は、訂正前の請求項１においては、Ａｓ２Ｏ３、Ｓｂ２Ｏ３、Ｖ２Ｏ５、ＣｕＯ及びＣｅＯ２の含有量が「ｘ％（ｐｐｍ）以下」という方式で記載されており、Ｂ２Ｏ３及びＡｌ２Ｏ３の含有量の「０〜ｘ％」という記載方式に一致しないので、これを改め、Ａｓ２Ｏ３、Ｓｂ２Ｏ３、Ｖ２Ｏ５、ＣｕＯ及びＣｅＯ２の含有量についても、「０〜ｘ％（ｐｐｍ）」という記載方式に改めるものである。かかる訂正は単に記載の整合を図るために記載方式を変更したにすぎないものであるから、明りょうでない記載の釈明を目的としたものである。
　そして、上記訂正事項は新規事項の追加に該当するものではなく、また、実質的に特許請求の範囲を拡張又は変更するものもはない。
　
（２）訂正事項Ｂについて
　訂正事項Ｂは請求項２において、上記訂正事項Ａのうち（Ａ１）と同様にＡｓ２Ｏ３、Ｓｂ２Ｏ３、Ｖ２Ｏ５、ＣｕＯ及びＣｅＯ２の含有量の記載方式を改めると共に、二価金属酸化物（ＲＯ）の含有量を「４０％以下」から「０％を超え４０％以下」に改めるものである。前者については（１）で説明したとおりであり、後者については、特許明細書の段落番号【０００５】、【０００６】に記載されているように請求項２に係る発明は二価金属酸化物（ＲＯ）を含有するものであることが明らかである。してみると、いずれの訂正も、明りょうでない記載の釈明を目的としたものである。
　そして、上記訂正事項は新規事項の追加に該当するものではなく、また、実質的に特許請求の範囲を拡張又は変更するものでもない。
　
（３）訂正事項Ｃのうち（Ｃ１）、訂正事項Ｄ乃至Ｆについて
　訂正事項Ｃのうち（Ｃ１）、訂正事項Ｄ乃至Ｆは、それぞれ各段落番号【０００５】、【０００６】、【０００９】、【００１２】において、訂正事項Ａ又はＢに係る請求項の記載の訂正と同様の記載方式の変更を行うものであり、いずれも明りょうでない記載の釈明を目的としたものである。
　そして、上記訂正事項はいずれも新規事項の追加に該当するものではなく、また、実質的に特許請求の範囲を拡張又は変更するものでもない。
　
（４）訂正事項Ａのうち（Ａ２）、訂正事項Ｃのうち（Ｃ２）について
　訂正事項Ａのうち（Ａ２）、訂正事項Ｃのうち（Ｃ２）は、請求項１に係る発明のガラスにおいては、基礎ガラス組成物に二価金属（ＲＯ）を含まないことを明らかにするためのものであり、明りょうでない記載の釈明を目的としたものである。
　そして、かかる訂正事項については、特許明細書の段落番号【０００５】、【０００９】に明示されているから、新規事項の追加に該当するものではなく、また、実質的に特許請求の範囲を拡張又は変更するものでもない。
　
（５）訂正事項Ｇについて
　上記訂正事項Ｇは、請求項５を削除し、これに伴い請求項６を請求項５に繰り上げるとともに、繰り上げられた請求項中で引用する請求項の記載の整合をとるものであるから、それぞれ特許請求の範囲の減縮、及び明りょうでない記載の釈明に該当する。
　そして、かかる訂正は、特許明細書に記載した事項の範囲内でなされたものであるから新規事項の追加に該当せず、また、実質的に特許請求の範囲を拡張又は変更するものでもない。
　
（６）訂正事項Ｈについて
　訂正事項Ｈは、段落番号【０００６】の記載を請求項２における記載と整合させるためのものであり、明りょうでない記載の釈明を目的としたものである。
　そして、上記訂正事項は新規事項の追加に該当するものではなく、また、実質的に特許請求の範囲を拡張又は変更するものでもない。
　
３．むすび
　したがって、上記訂正は、特許法の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き、第２項及び第３項の規定に適合するので、当該訂正を認める。
　
［三］特許異議申立ての概要
（１）異議申立人は、請求項１乃至６に係る発明は下記の甲第１乃至４号証に記載された発明に基づいて、当業者が容易に発明することができたものであるから、請求項１乃至６に係る発明の特許は、特許法第２９条第２項の規定に違反してされたものであり、取り消されるべきものである旨主張している。
甲第１号証：
　特開平１−３２０２３６号公報
甲第２号証：
　成瀬省著「ガラス工学」、初版１６刷、共立出版株式会社、昭和５２年１２月２５日発行、ｐ．３７７〜３７９
甲第３号証：
　R.Reisfeld, Inorganic Ions in Glasses and Polycrystalline Pellets as Fluoresocence Standard Reference Materials，JOURNAL OF RESEARCH of the National Bureau of Standards − A. Physics and Chemistry Vol.76A, No.6, November-December 1972, ｐ.613-635
甲第４号証：
 特開昭６２−６５９５４号公報
　
（２）また、異議申立人は、請求項５に係る発明の特許は、その明細書の記載に不備があるため、特許法第３６条４項及び５項に規定する要件を満たさない特許出願についてなされたものであり、取り消されるべき旨主張している。
　
［四］特許異議の申立についての判断
　異議申立人が取消しを求めた特許第３０２５６０９号に係る発明のうち、その請求項５に係る発明は、上記［二］訂正の適否についての判断、において示したように訂正によって削除された。よって、上記特許異議申立ての理由のうち、訂正前の請求項５に対する特許法第２９条第２項違反、及び同項に対する特許法第３６条違反については検討を要しないため、以下、訂正後の請求項１乃至５に関する特許法第２９条第２項違反について検討する。
　
１．本件発明
　本件特許の請求項１乃至５に係る発明（以下、それぞれ「本件発明１」乃至「本件発明５」という。）は、平成１４年４月１６日付で訂正された特許明細書および図面の記載からみて、その特許請求の範囲の請求項１乃至５に記載された次の事項により特定されるものである。
「【請求項１】重量基準で
　　ＳｉＯ２　　　　　　　　　　　４５〜８０％
　　Ｂ２Ｏ３　　　　　　　　　　　０〜２５％
　　Ａｌ２Ｏ３　　　　　　　　　　　０〜３０％
　　アルカリ金属酸化物（Ｒ２Ｏ）　　２〜２０％
を含み、これらの成分の合量が９０％以上である（但し、二価金属酸化物（ＲＯ）を含まない）基礎ガラス組成物に、この基礎ガラス組成物１００％に対して、
　　Ａｓ２Ｏ３　　　　　　　　　　　０〜４％
　　Ｓｂ２Ｏ３　　　　　　　　　　　０〜４％
　　Ａｓ２Ｏ３＋Ｓｂ２Ｏ３　　　　　　　０．０５〜４％
　　Ｖ２Ｏ５　　　　　　　　　　　０〜１０ｐｐｍ
　　ＣｕＯ　　　　　　　　　　　０〜１０ｐｐｍ
　　ＣｅＯ２　　　　　　　　　 　　０〜１ｐｐｍ
を含有すること特徴とする低蛍光性ガラス。
【請求項２】重量基準で
　　ＳｉＯ２　　　　　　　　　　　４５〜８０％
　　Ｂ２Ｏ３　　　　　　　　　　　０〜２５％
　　Ａｌ２Ｏ３　　　　　　　　　　　０〜３０％
　　アルカリ金属酸化物（Ｒ２Ｏ）　　０〜２０％
　　二価金属酸化物（ＲＯ）　　　０％を超え４０％以下
　　Ｒ２Ｏ＋ＲＯ　　　　　　　　　２〜４０％
を含み、これらの成分の合量が９０％以上である基礎ガラス組成物に、この基礎ガラス組成物１００％に対して、
　　Ａｓ２Ｏ３　　　　　　　　　　　０〜０．０５％
　　Ｓｂ２Ｏ３　　　　　　　　　　　０〜０．０５％
　　Ａｓ２Ｏ３＋Ｓｂ２Ｏ３　　　　　０．００００１〜０．０５％
　　Ｖ２Ｏ５　　　　　　　　　　　　０〜１０ｐｐｍ
　　ＣｕＯ　　　　　　　　　　　　０〜１０ｐｐｍ
　　ＣｅＯ２　　　　　　　　　 　　 ０〜１ｐｐｍ
を含有すること特徴とする低蛍光性ガラス。
【請求項３】脱泡剤として、塩化物、弗化物および硫酸塩から選ばれる少なくとも１種を添加してなることを特徴とする、請求項１または２に記載の低蛍光性ガラス。
【請求項４】請求項１〜３のいずれかに記載の低蛍光性ガラスを用いたことを特徴とする固体撮像素子保護用カバーガラス。
【請求項５】請求項４に記載の固体撮像素子保護用カバーガラスにより、受光部を封止したことを特徴とする固体撮像素子。」
　
２．引用刊行物記載の発明
（１）これに対して、当審において平成１３年５月８日付けで通知した取消の理由に引用した特開平１−３２０２３６号公報（申立人が提出した甲第１号証。以下、「引例１」という。）には、「少なくとも重量百分率で、ＳｉＯ２　５０〜７０％、Ｂ２Ｏ３　５〜２０％、Ａｌ２Ｏ３　０．２〜１６％、Ｆｅ２Ｏ３　５０〜２００ｐｐｍを含有するガラスであって、・・・を特徴とする固体撮像素子用カバーガラス」（特許請求の範囲）、「すなわち、種々のガラスについて調査した結果、紫外線を吸収しにくいガラスをカバーガラスとして用いた方が、固体撮像素子のノイズが小さくなることが判明した。その機構は明らかではないが、ガラスが紫外線を吸収すると第２図に示すように４００〜５００nmにピークを有する蛍光を発し、この蛍光が暗信号時のノイズになると考えられる。また、この蛍光は減衰の時定数が大きいため、残光となって固体撮像素子に入り好ましくない。従来用いられていたソーダ石灰ガラス、バリウムシリケートガラスは、紫外線を吸収しやすく、上記したようなノイズの発生が見られ、高画素数固体撮像素子のカバーガラスとして使用するには難点がある。」（第２頁左上欄下６行〜右上欄９行）との記載がある。
　また、実施例２には、ＳｉＯ２　７０％、Ｂ２Ｏ３　１２％、Ａｌ２Ｏ３　２．５％、アルカリ金属酸化物（Ｒ２Ｏ）　６．５％、アルカリ土類金属酸化物（ＲＯ）　９％、Ｆｅ２Ｏ３　１００ｐｐｍなる組成を有する固体撮像素子用カバーガラス、同じく実施例３には、ＳｉＯ２　６９％、Ｂ２Ｏ３　１０％、Ａｌ２Ｏ３　０．５％、アルカリ金属酸化物（Ｒ２Ｏ）　５．８％、アルカリ土類金属酸化物（ＲＯ）　１４％、Ｆｅ２Ｏ３　１５０ｐｐｍなる組成を有する固体撮像素子用カバーガラスがそれぞれ示されている。
　
（２）同じく、成瀬省著「ガラス工学」、初版１６刷、共立出版株式会社、昭和５２年１２月２５日発行、ｐ．３７８〜３７９（申立人が提出した甲第２号証。以下「引例２」という。）」には、「蛍光ガラスは、蛍光を発する原因となるものの種類の上から、つぎの４種に分類しうる。・・・（４）ガラス形成イオン自体の蛍光性によるもの。」（第３７８頁下１６−７行）、「つぎに稀土類元素、Ｍｎ、Ｕ、Ｃｕ、Ｔｌ、Ｓｎ、Ｐｂ、Ｖ等のイオンは、それ自体が蛍光中心となるので、これらを成分として含むガラスはすべて（４）に属する。・・・Ｃｅ２Ｏ３は、０．６〜０．７％の場合最もよく蛍光を発する。」（第３７９頁８−１３行）と記載されている。
　
（３）同じく、R.Reisfeld, Inorganic Ions in Glasses and Polycrystalline Pellets as Fluoresocence Standard Reference Materials，JOURNAL OF RESEARCH of the National Bureau of Standards − A. Physics and Chemistry Vol.76A, No.6, November-December 1972, ｐ.613-635（申立人が提示した甲第３号証。以下、「引例３」という。）には、図１９（第６３３頁）として、Ｃｅを含有するboraxの蛍光強度がＣｅ３+濃度に比例することが示されている。
　
（４）同じく、特開昭６２−６５９５４号公報（申立人が提出した甲第４号証。以下、「引例４」という。）は、「ＣＣＤ等の固体撮像素子を収納するアルミナパッケージの窓ガラス・・・に特に適したアルミナ封着用硼珪酸ガラス」（第１頁右下欄６−１０行）が開示されており、「清澄剤としてＡｓ２Ｏ３、Ｓｂ２Ｏ３、ＮａＣｌ、Ｎａ２ＳＯ４及びＣａＦ２等の弗化物の中から少なくとも１種の成分を２％まで含有することが可能である」（第３頁右下欄５−８行）点が記載されている。
　また、いずれもアルカリ金属酸化物（Ｒ２Ｏ）、アルカリ土類金属酸化物（ＲＯ）の両方を含有する８種のガラス組成物に関する実施例が示されている。
　
（５）同じく、作花済夫ら編「ガラスハンドブック」、初版第４刷、朝倉書店、１９８１年８月１日発行ｐ．２９６〜２９８（以下、「引例５」という。）には、亜ヒ酸、酸化アンチモン、硫酸塩、フッ化物、塩化物がガラスの清澄剤として使用される旨記載されており、亜ヒ酸（Ａｓ２Ｏ３）については「普通使用される量はガラスに対してＡｓ２Ｏ３　０．０５〜０．５％」（第２９６頁下１１行）、酸化アンチモン（Ｓｂ２Ｏ３）については「ガラス調合に加えられる量は亜ヒ酸とほぼ同等である」（同頁下４行）と記載されている。
　
３．対比、判断
（１）本件発明１について
　引例１に記載の固体撮像素子用カバーガラスはガラスの光学特性に起因するノイズの発生が小さい、すなわち蛍光の少ないガラスであるから、引例１の実施例２に記載された発明を、本件発明１の構成に即して表現すれば、
「重量基準で、ＳｉＯ２　７０％、Ｂ２Ｏ３　１２％、Ａｌ２Ｏ３　２．５％、アルカリ金属酸化物（Ｒ２Ｏ）　６．５％を含む基礎ガラス組成物を含有する低蛍光性ガラス」となる。そして、上記各成分の含有量は、本件発明１における各成分の含有量であるＳｉＯ２　４５〜８０％、Ｂ２Ｏ３　０〜２５％、Ａｌ２Ｏ３　０〜３０％、アルカリ金属酸化物（Ｒ２Ｏ）　２〜２０％に包含されている。
　そこで、本件発明１と引例１の実施例２に記載の発明とを比較すると、両者は「重量基準で、ＳｉＯ２　４５〜８０％、Ｂ２Ｏ３　０〜２５％、Ａｌ２Ｏ３　０〜３０％、アルカリ金属酸化物（Ｒ２Ｏ）　２〜２０％を含み、これらの成分の合量が９０％以上である基礎ガラス組成物を含有する低蛍光性ガラス」である点で一致している。
　しかしながら、両者は、下記の各点で相違する。
（イ）本件発明１においては、基礎ガラス組成物に二価金属酸化物（ＲＯ）を含まないのに対して、引例１の実施例２に係る発明は二価金属酸化物（ＲＯ）を含む点、
（ロ）本件発明１においては、基礎ガラス組成物１００％に対して、Ａｓ２Ｏ３　０〜４％、Ｓｂ２Ｏ３　０〜４％、Ａｓ２Ｏ３＋Ｓｂ２Ｏ３　０．０５〜４％を含有するのに対し、引例１の実施例２に記載の発明では、そのようなことが示されていない点、
（ハ）本件発明１においては、基礎ガラス組成物１００％に対して、Ｖ２Ｏ５　０〜１０ｐｐｍ、ＣｕＯ　０〜１０ｐｐｍ、ＣｅＯ２　０〜１ｐｐｍを含有するのに対し、引例１の実施例２に記載の発明では、そのようなことが示されていない点。
　
　相違点（イ）について検討する。
　アルカリ土類金属酸化物等の二価金属酸化物（ＲＯ）は、固体撮像素子のカバーガラスにおける基礎ガラス成分として広く用いられているものであり（引例１及び引例４を参照）、上記基礎ガラス組成物として二価金属酸化物（ＲＯ）を含まないガラス組成物については、引例２乃至５のいずれにも記載されていない。また、引例１の実施例２に記載のガラス組成物に代えて二価金属酸化物（ＲＯ）を含まない基礎ガラス組成物を用いることが、当業者による通常の創作能力の発揮の範囲内のものであるとする理由もない。
　してみると、引例１に記載の発明において、基礎ガラスとして二価金属酸化物（ＲＯ）を含まないものに置き換えることは、当業者が容易に想到するところではない。
　したがって、相違点（ロ）、（ハ）について検討するまでもなく、本件発明１が、引例１乃至５に記載のものから容易に発明をすることができたものとはいえない。
　
（２）本件発明２について
　引例１の実施例３に記載された発明を、本件発明２の構成に即して表現すれば、
「重量基準で、ＳｉＯ２　６９％、Ｂ２Ｏ３　１０％、Ａｌ２Ｏ３　０．５％、アルカリ金属酸化物（Ｒ２Ｏ）　５．８％、アルカリ土類金属酸化物（ＲＯ）　１４％を含む基礎ガラス組成物を含有する低蛍光性ガラス」となる。そして、上記各成分の含有量は、本件発明２における各成分の含有量であるＳｉＯ２　４５〜８０％、Ｂ２Ｏ３　０〜２５％、Ａｌ２Ｏ３　０〜３０％、アルカリ金属酸化物（Ｒ２Ｏ）　０〜２０％、二価金属酸化物（ＲＯ）　０％を超え４０％以下、Ｒ２Ｏ＋ＲＯ　２〜４０％に包含されている。
　そこで、本件発明２と引例１の実施例３に記載の発明とを比較すると、両者は「重量基準で、ＳｉＯ２　４５〜８０％、Ｂ２Ｏ３　０〜２５％、Ａｌ２Ｏ３　０〜３０％、アルカリ金属酸化物（Ｒ２Ｏ）　０〜２０％、二価金属酸化物（ＲＯ）　０％を超え４０％以下、Ｒ２Ｏ＋ＲＯ　２〜４０％を含み、これらの成分の合量が９０％以上である基礎ガラス組成物を含有する低蛍光性ガラス」である点で一致している。
　しかしながら、本件発明２においては、更に、
（イ）基礎ガラス組成物１００％に対して、Ａｓ２Ｏ３　０〜０．０５％、Ｓｂ２Ｏ３　０〜０．０５％、Ａｓ２Ｏ３＋Ｓｂ２Ｏ３　０．００００１〜０．０５％を含有する、
（ロ）基礎ガラス組成物１００％に対して、Ｖ２Ｏ５　０〜１０ｐｐｍ、ＣｕＯ　０〜１０ｐｐｍ、ＣｅＯ２　０〜１ｐｐｍを含有する、
なる構成を具備しているのに対し、引例１においてはそのようなことが示されていない点で相違する。
　
　相違点（イ）について検討する。
　本件明細書の記載（段落番号【００１０】、【００１１】、【００１３】等）によれば、本件発明２におけるＡｓ２Ｏ３＋Ｓｂ２Ｏ３の含有量を０．００００１〜０．０５％とする構成は、基礎ガラス組成物に二価金属酸化物（ＲＯ）を含有する場合においてノイズの原因となる蛍光の発生を抑制するために設けられたものである。
　これに対して、引例２には希土類元素、Ｍｎ、Ｕ、Ｃｕ、Ｔｌ、Ｓｎ、Ｐｂ、Ｖ等のイオンを含むガラス及びＣｅ２Ｏ３を含むガラスは蛍光を発することが記載され、引例３にはＣｅを含有するｂｏｒａｘの蛍光強度がＣｅ３＋濃度に比例することが記載され、引例４には清澄剤としてＡｓ２Ｏ３＋Ｓｂ２Ｏ３を２％まで含有することが可能であることが記載され、そして、引例５には清澄剤としてＡｓ２Ｏ３＋Ｓｂ２Ｏ３が０．０５〜０．５％加えられることが記載されている。
　しかしながら、引例１に記載の発明はもとより、これら引例２乃至５に記載の発明のいずれのものも、Ａｓ２Ｏ３、Ｓｂ２Ｏ３による蛍光の発生について示すものでなく、基礎ガラス組成物に二価金属酸化物（ＲＯ）を含有する場合においてＡｓ２Ｏ３＋Ｓｂ２Ｏ３の含有量を０．００００１〜０．０５％となし、ノイズの原因となる蛍光の発生を抑制することを示唆していない。
　してみれば、引例１に記載の発明に対して引例２乃至５に記載のものを組み合わせてみても、基礎ガラス組成物に二価金属酸化物（ＲＯ）を含有する場合において、ノイズの原因となる蛍光の発生を抑制するところのＡｓ２Ｏ３又はＳｂ２Ｏ３の添加量を上記値に特定して、本件発明２のような構成とすることは当業者が容易に想到するところではない。
　したがって、相違点（ロ）について検討するまでもなく、本件発明２が、引例１乃至５に記載のものから容易に発明をすることができたものとはいえない。
　
（３）本件発明３乃至５について
　請求項３乃至５に係る発明は、請求項１又は２に係る発明の構成要件のすべてを含み、更に他の構成要件を付加したものであるから、上記（１）又は（２）で述べたのと同じ理由により、引例１乃至５に記載された発明に基づいて当業者が容易に発明をすることができたものとすることができない。
　
４．むすび
　以上のとおりであるから、特許異議申立の理由及び証拠によっては、本件請求項１乃至５に係る特許を取り消すことができない。
　また、他に本件請求項１乃至５に係る特許を取り消すべき理由を発見しない。
　よって、結論のとおり決定する。
【異議決定日】
平成１４年４月２３日（２００２．４．２３）
【訂正の要旨】
　訂正の要旨（特許第３０４３０７６号（２０００年　異議　第７４１９４号））
１．明りょうでない記載の釈明を目的として、下記（１）〜（６）の訂正を行う。
（１）訂正事項Ａ
　（Ａ１）請求項１において、Ａｓ２Ｏ３、Ｓｂ２Ｏ３の含有量をそれぞれ「０〜４％」に、Ｖ２Ｏ５、ＣｕＯの含有量をそれぞれ「０〜１０ｐｐｍ」に、ＣｅＯ２の含有量を「０〜１ｐｐｍ」に訂正する。
　（Ａ２）請求項１において、「９０％以下である」と「基礎ガラス組成物」との間に「（但し、二価金属酸化物（ＲＯ）を含まない）」を追加する。
（２）訂正事項Ｂ
　請求項２において、二価金属酸化物（ＲＯ）の含有量を「０％を超え４０％以下」に、Ａｓ２Ｏ３、Ｓｂ２Ｏ３の含有量をそれぞれ「０〜０．０５％」に、Ｖ２Ｏ５、ＣｕＯの含有量をそれぞれ「０〜１０ｐｐｍ」に、ＣｅＯ２の含有量を「０〜１ｐｐｍ」に訂正する。
（３）訂正事項Ｃ
　（Ｃ１）段落番号【０００５】において、Ａｓ２Ｏ３、Ｓｂ２Ｏ３の含有量をそれぞれ「０〜４％」に、Ｖ２Ｏ５、ＣｕＯの含有量をそれぞれ「０〜１０ｐｐｍ」に、ＣｅＯ２の含有量を「０〜１ｐｐｍ」に訂正する。
　（Ｃ２）同段落【０００５】において、「９０％以下である」と「基礎ガラス組成物」との間に「（但し、二価金属酸化物（ＲＯ）を含まない）」を追加する。
（４）訂正事項Ｄ
　段落番号【０００６】において、二価金属酸化物（ＲＯ）の含有量を「０％を超え４０％以下」に、Ａｓ２Ｏ３、Ｓｂ２Ｏ３の含有量をそれぞれ「０〜０．０５％」に、Ｖ２Ｏ５、ＣｕＯの含有量をそれぞれ「０〜１０ｐｐｍ」に、ＣｅＯ２の含有量を「０〜１ｐｐｍ」に訂正する。
（５）訂正事項Ｅ
　段落番号【０００９】において、「第２発明のガラスは、二価金属酸化物（ＲＯ）を４０％以下含み、」を「第２発明のガラスは、二価金属酸化物（ＲＯ）を０％を超え、４０％以下含み、」に訂正する。
（６）訂正事項Ｆ
　段落番号【００１２】において、第１発明のＡｓ２Ｏ３、Ｓｂ２Ｏ３の含有量をそれぞれ「０〜４％」に、第１発明のＶ２Ｏ５、ＣｕＯの含有量をそれぞれ「０〜１０ｐｐｍ」に、第１発明のＣｅＯ２の含有量を「０〜１ｐｐｍ」に訂正する。
　同じく段落番号【００１２】において、第２発明のＡｓ２Ｏ３、Ｓｂ２Ｏ３の含有量をそれぞれ「０〜０．０５％」に、第２発明のＶ２Ｏ５、ＣｕＯの含有量をそれぞれ「０〜１０ｐｐｍ」に、第２発明のＣｅＯ２の含有量を「０〜１ｐｐｍ」に訂正する。
（７）訂正事項Ｈ
　段落番号【０００６】において、「この基礎ガラス組成物に対して」を「この基礎ガラス組成物１００％に対して」に訂正する。
２．特許請求の範囲の減縮及び明りょうでない記載の釈明を目的として下記の訂正を行う。
（７）訂正事項Ｇ
　請求項５を削除し、これに伴い請求項６を請求項に繰り上げるとともに、同請求項の「請求項４または５に記載の」を「請求項４に記載の」に訂正する。
（５４）【発明の名称】
低蛍光性ガラス
（５７）【特許請求の範囲】
　【請求項１】　重量基準で
　　ＳｉＯ２　　　　　　　　　　４５〜８０％
　　Ｂ２Ｏ３　　　　　　　　　　　０〜２５％
　　Ａｌ２Ｏ３　　　　　　　　　　０〜３０％
　　アルカリ金属酸化物（Ｒ２Ｏ）　２〜２０％
を含み、これらの成分の合量が９０％以上である
（但し、二価金属酸化物（ＲＯ）を含まない）
　　Ａｓ２Ｏ３　　　　　　　　　　
０〜４％
　　Ｓｂ２Ｏ３　　　　　　　　　　
０〜４％
　　Ａｓ２Ｏ３＋Ｓｂ２Ｏ３　　　　０．０５〜４％
　　Ｖ２Ｏ５　　　　　　　　　　　
０〜１０ｐｐｍ
　　ＣｕＯ　　　　　　　　　　　　
０〜１０ｐｐｍ
　　ＣｅＯ２　　　　　　　　　　　
０〜１ｐｐｍ
を含有すること特徴とする低蛍光性ガラス。
　【請求項２】　重量基準で
　　ＳｉＯ２　　　　　　　　　　　　４５〜８０％
　　Ｂ２Ｏ３　　　　　　　　　　　　　０〜２５％
　　Ａｌ２Ｏ３　　　　　　　　　　　　０〜３０％
　　アルカリ金属酸化物（Ｒ２Ｏ）　　　０〜２０％
　　二価金属酸化物（ＲＯ）　　　　　　
０％を超え
　　Ｒ２Ｏ＋ＲＯ　　　　　　　　　　　２〜４０％
を含み、これらの成分の合量が９０％以上である基礎ガラス組成物に、この基礎ガラス組成物１００％に対して、
　　Ａｓ２Ｏ３　　　　　　　　　　　　
０〜０．０５％
　　Ｓｂ２Ｏ３　　　　　　　　　　　　
０〜０．０５％
　　Ａｓ２Ｏ３＋Ｓｂ２Ｏ３　　　　　　０．００００１〜０．０５％
　　Ｖ２Ｏ５　　　　　　　　　　　　　
０〜１０ｐｐｍ
　　ＣｕＯ　　　　　　　　　　　　　　
０〜１０ｐｐｍ
　　ＣｅＯ２　　　　　　　　　　　　　
０〜１ｐｐｍ
を含有すること特徴とする低蛍光性ガラス。
　【請求項３】　脱泡剤として、塩化物、弗化物および硫酸塩から選ばれる少なくとも１種を添加してなることを特徴とする、請求項１または２に記載の低蛍光性ガラス。
　【請求項４】　請求項１〜３のいずれかに記載の低蛍光性ガラスを用いたことを特徴とする固体撮像素子保護用カバーガラス。
　【請求項５】　請求項
４に
【発明の詳細な説明】
　【０００１】
　【産業上の利用分野】
　本発明は蛍光測定に使用される試料セルや、固体撮像素子を保護するカバーガラスに使用される低蛍光性ガラスに関する。
　【０００２】
　【従来の技術】
　一般に有機化合物は、大部分が大なり小なり特定の光を出す蛍光性を持っているため、その蛍光の強度と波長を測定することにより、蛍光物質の同定や濃度の定量分析が広く行われている。その際、使用される溶液セルの材質としては、水晶や通常のガラスではそれ自身が蛍光を発するために使用できないことから、特殊な蛍光の少ない石英ガラスが使われているが、高価であると言う欠点を有している。又、近年、カメラ一体型ＶＴＲなどに多用される固体撮像素子は受光素子であるＬＳＩチップをアルミナセラミック製のパッケージ内に納め、エポキシ樹脂などを用いて、受光部をカバーガラスで封止した構造になっているが、従来、このカバーガラスとして白板ガラスや無アルカリバリウムシリケートガラスが用いられていた。しかし、それらのカバーガラスから発生する蛍光が固体撮像素子に入り、ノイズとなって、素子の性能を劣化させることが問題視されている。
　【０００３】
　【発明が解決しようとする課題】
　上述のように従来、蛍光測定用溶液セルに用いられていた低蛍光性石英ガラスは高価であった。また、従来、固体撮像素子のカバーガラス等に用いられていた白板ガラスや無アルカリバリウムシリケートガラスは素子の性能を劣化させるという問題があった。
　【０００４】
　従って、本発明は、蛍光測定用溶液セルや、固体撮像素子のカバーガラス等に好適な、安価で、蛍光の少ない低蛍光性ガラスを提供することを目的とする。
　【０００５】
　【課題を解決するための手段】
　上記目的を達成するべく鋭意研究の結果、本発明者は、
　（１）白板ガラスや無アルカリバリウムシリケートガラスを始めとする通常のガラスの蛍光発生の主因は、脱泡剤であるＡｓ２Ｏ３、Ｓｂ２Ｏ３および使用原料等からの不純物、特にＶ２Ｏ５、ＣｕＯ、ＣｅＯ２にあること
　（２）脱泡剤であるＡｓ２Ｏ３、Ｓｂ２Ｏ３による蛍光強度は、ガラス組成の影響を受け、二価金属酸化物（ＲＯ）を含有する場合には、含有しない場合よりも蛍光強度が高くなるので、蛍光強度を低く抑えるために、前者の場合には後者の場合よりもＡｓ２Ｏ３、Ｓｂ２Ｏ３の量を少なくする必要があること
　（３）Ａｓ２Ｏ３、Ｓｂ２Ｏ３以外の脱泡剤として使用される塩化物、弗化物、硫酸塩は蛍光強度に影響しないことを見い出した。本発明は上記の発見に基づき成されたものであり、二価金属酸化物（ＲＯ）を含まない第１発明の蛍光性ガラスは、重量基準で
　　ＳｉＯ２　　　　　　　　　　４５〜８０％
　　Ｂ２Ｏ３　　　　　　　　　　　０〜２５％
　　Ａｌ２Ｏ３　　　　　　　　　　０〜３０％
　　アルカリ金属酸化物（Ｒ２Ｏ）　２〜２０％
を含み、これらの成分の合量が９０％以上である
（但し、二価金属酸化物（ＲＯ）を含まない）
　　Ａｓ２Ｏ３　　　　　　　　　　
０〜４％
　　Ｓｂ２Ｏ３　　　　　　　　　　
０〜４％
　　Ａｓ２Ｏ３＋Ｓｂ２Ｏ３　　　　０．０５〜４％
　　Ｖ２Ｏ５　　　　　　　　　　　
０〜１０ｐｐｍ
　　ＣｕＯ　　　　　　　　　　　　
０〜１０ｐｐｍ
　　ＣｅＯ２　　　　　　　　　　　
０〜１ｐｐｍ
を含有すること特徴とする。
　【０００６】
　また、二価金属酸化物（ＲＯ）を含む第２発明の低蛍光性ガラスは、重量基準で
　　ＳｉＯ２　　　　　　　　　　　　４５〜８０％
　　Ｂ２Ｏ３　　　　　　　　　　　　　０〜２５％
　　Ａｌ２Ｏ３　　　　　　　　　　　　０〜３０％
　　アルカリ金属酸化物（Ｒ２Ｏ）　　　０〜２０％
　　二価金属酸化物（ＲＯ）　　　　　　
０％を超え
　　Ｒ２Ｏ＋ＲＯ　　　　　　　　　　　２〜４０％
を含み、これらの成分の合量が９０％以上である基礎ガラス組成物に、この基礎ガラス組成物１００％に対して、
　　Ａｓ２Ｏ３　　　　　　　　　　　　
０〜０．０５％
　　Ｓｂ２Ｏ３　　　　　　　　　　　　
０〜０．０５％
　　Ａｓ２Ｏ３＋Ｓｂ２Ｏ３　　　　　　０．００００１〜０．０５％
　　Ｖ２Ｏ５　　　　　　　　　　　　　
０〜１０ｐｐｍ
　　ＣｕＯ　　　　　　　　　　　　　　
０〜１０ｐｐｍ
　　ＣｅＯ２　　　　　　　　　　　　　
０〜１ｐｐｍ
を含有すること特徴とする。
　【０００７】
　なお第１発明および第２発明の低蛍光性ガラスは、脱泡剤として、塩化物、弗化物、硫酸塩を含有することができる。
　【０００８】
　以下、本発明を詳細に説明する。まず基礎ガラス組成物における各成分の量的限定理由について述べる。ＳｉＯ２、Ｂ２Ｏ３及びＡｌ２Ｏ３は、第１発明のガラス及び第２発明のガラスにおいて量的範囲は同じである。ＳｉＯ２を４５〜８０％に限定した理由は、４５％未満では化学的耐久性が劣化し、８０％を超えると熔融が困難になるからである。Ｂ２Ｏ３を０〜２５％に限定した理由は、Ｂ２Ｏ３は、熔融性と耐失透性を向上させるが、２５％を超えると化学的耐久性を劣化させるからである。Ａｌ２Ｏ３を０〜３０％に限定した理由は、Ａｌ２Ｏ３は化学的耐久性を良化させるが、３０％を超えると熔融が困難になるからである。
　【０００９】
　アルカリ金属酸化物（Ｒ２Ｏ）と二価金属酸化物（ＲＯ＝ＭｇＯ、ＣａＯ、ＳｒＯ、ＢａＯ、ＺｎＯ）の量的範囲は第１発明のガラスと第２発明のガラスにおいて異なり、第１発明のガラスにおいては、二価金属酸化物（ＲＯ）を含まず、アルカリ金属酸化物（Ｒ２Ｏ）が２〜２０％である。その理由は、アルカリ金属酸化物（Ｒ２Ｏ）が２％未満では、熔融が困難になり、２０％を超えると化学的耐久性が悪くなるからである。一方、第２発明のガラスは、二価金属酸化物（ＲＯ）を
０％を超え、
　【００１０】
　第１発明の低蛍光性ガラスおよび第２発明の低蛍光性ガラスにおいて、基礎ガラス組成物は、上述の成分の合量が９０％以上である。従って、上述の成分以外に合量で１０％未満のＴｉＯ２、ＺｒＯ２、Ｌａ２Ｏ３、Ｎｂ２Ｏ５、ＷＯ３、Ｐ２Ｏ５、Ｔａ２Ｏ５等を添加できるが、これらの成分は二価金属酸化物ほど蛍光に対する影響は大きくないが、大量の添加は悪影響を及ぼすので避けなければならない。
　【００１１】
　第１発明のガラスおよび第２発明のガラスは、上述の基礎ガラス組成物に所定量以下のＡｓ２Ｏ３、Ｓｂ２Ｏ３、Ｖ２Ｏ５、ＣｕＯおよびＣｅＯ２を含有することにより、低蛍光性を有し、例えば、蛍光測定用試料セルや、固体撮像素子保護用カバーガラスとして好適に使用される。
　【００１２】
　含有し得る上記成分の量は第１発明のガラスと第２発明のガラスとでは異なり、第１発明のガラスでは、上述の基礎ガラス組成物１００％に対して、
　　Ａｓ２Ｏ３　　　　　　　　
０〜４％
　　Ｓｂ２Ｏ３　　　　　　　　
０〜４％
　　Ａｓ２Ｏ３＋Ｓｂ２Ｏ３　　０．０５〜４％
　　Ｖ２Ｏ５　　　　　　　　　
０〜１０ｐｐｍ
　　ＣｕＯ　　　　　　　　　　
０〜１０ｐｐｍ
　　ＣｅＯ２　　　　　　　　　
０〜１ｐｐｍ
であり、第２発明のガラスでは、上述の基礎ガラス組成物１００％に対して、
　　Ａｓ２Ｏ３　　　　　　　　
０〜０．０５％
　　Ｓｂ２Ｏ３　　　　　　　　
０〜０．０５％
　　Ａｓ２Ｏ３＋Ｓｂ２Ｏ３　　０．００００１〜０．０５％
　　Ｖ２Ｏ５　　　　　　　　　
０〜１０ｐｐｍ
　　ＣｕＯ　　　　　　　　　　
０〜１０ｐｐｍ
　　ＣｅＯ２　　　　　　　　　
０〜１ｐｐｍ
である。
　【００１３】
　上記の成分が上記の範囲を超えると、低蛍光性ガラスが得られず、本発明の目的を達成できない。なお、第１発明のガラスおよび第２発明のガラスにおいて、Ｖ２Ｏ５、ＣｕＯおよびＣｅＯ２は合量で０．０５〜１０ｐｐｍであるのが特に低蛍光性にすぐれたガラスを得るために好ましい。そのほかの不純物であるＦｅ２Ｏ３、Ｃｒ２Ｏ３、Ｃｏ２Ｏ３、ＮｉＯ、ＭｎＯ２等は、数１０ｐｐｍ程度の混入は差し支えない。またＰｂＯはそれ自体が蛍光を出すため好ましくない成分であるが、１００ｐｐｍ以下の不純物オーダーなら問題ない。
　【００１４】
　【実施例】
　ガラス原料として、還移金属不純物およびＣｅＯ２が１ｐｐｍ以下の超高純度原料を用い、これらの混合物を白金製ルツボまたはアルミナ製ルツボで１４００〜１６００℃、２〜５時間熔融し、徐冷して得られたガラスを１０×１０×３０ｍｍの角柱に研摩して、合計１５種の本発明の低蛍光性ガラス試料（表１中の試料Ｎｏ．１〜１５に相当）を得た。
　【００１５】
　次にこれらのガラス試料について島津製作所製蛍光分光光度計ＲＦ−５０００を用いて蛍光強度を測定した結果を表１に示す。なお、蛍光強度は、試料に波長３００ｎｍまたは３５０ｎｍの光を照射したときの入射光から７００ｎｍまでの範囲で発生した蛍光の最大出力の相対値で示してある。
　【００１６】
　比較のため、固体撮像素子のカバーガラスとしてしばしば使用されている無アルカリバリウムシリケートガラスである市販ガラスＡ（組成は表１に明記）および代表的な光学ガラスである市販ガラスＢ（組成は表１に明記）についても同様に蛍光強度を測定した結果を表１に示す。
　【００１７】
　【表１】
　【００１８】
　【表２】
　【００１９】
　【表３】
　【００２０】
　【表４】
　【００２１】
　表１より明らかなように、本発明のガラス試料Ｎｏ．１〜１５は、波長３００ｎｍの光を照射したときの３００〜７００ｎｍ間の最大蛍光強度が１．２６以下であり、また波長３５０ｎｍの光を照射したときの３５０〜７００ｎｍ間の最大蛍光強度が０．３８以下であり、いずれも市販のガラスＡおよびＢに比べ、著しく小さいことが確認された。
　【００２２】
　また表１の試料Ｎｏ．１の基礎ガラス組成物（但し、Ａｓ２Ｏ３およびＳｂ２Ｏ３を除いたもの）および表１の試料Ｎｏ．４の基礎ガラス組成物について、脱泡剤であるＡｓ２Ｏ３、Ｓｂ２Ｏ３、ＮａＣｌ、ＫＦ、Ｎａ２ＳＯ４を添加し、それらの影響を調べた。その結果を表２に示す。
　【００２３】
　【表５】
　【００２４】
　表２より、脱泡剤のうち、ＮａＣｌ、ＫＦおよびＮａ２ＳＯ４はガラスベース組成により蛍光は影響されないが、Ａｓ２Ｏ３およびＳｂ２Ｏ３はガラスベース組成により蛍光が大きく影響されることが判る。
　【００２５】
　また表１の試料Ｎｏ．１の基礎ガラス組成物および表１の試料Ｎｏ．４の基礎ガラス組成物について、各種の成分を添加し、それらの影響を調べた。その結果を表３に示す。
　【００２６】
　【表６】
　【００２７】
　表３より、Ｖ２Ｏ５、ＣｕＯ、ＣｅＯ２は蛍光を出すが、Ｃｒ２Ｏ３、ＭｎＯ２、Ｆｅ２Ｏ３、Ｃｏ２Ｏ３、ＮｉＯは蛍光を出していない。なお、Ｖ２Ｏ５、ＣｕＯ、ＣｅＯ２の蛍光ピーク波長はそれぞれ５００ｎｍ、４６５ｎｍ、３４０ｎｍ付近にあり、Ａｓ２Ｏ３、Ｓｂ２Ｏ３の蛍光ピーク波長（それぞれ４５０ｎｍ、３７０ｎｍ付近）とは明らかに異なる。一方、試料Ｎｏ．１の組成物にＢａＯを２％、２０％と添加した時の蛍光ピーク波長はＡｓ２Ｏ３、Ｓｂ２Ｏ３の波長と変らず、ＢａＯ量の多い方が螢光が増大しているため、新たな蛍光が発生したのではなく、Ａｓ２Ｏ３、Ｓｂ２Ｏ３の蛍光が増大したものと解釈される。
　【００２８】
　【発明の効果】
　以上説明したように、本発明によれば、蛍光が少なく、蛍光測定用溶液セルや、固体撮像素子のカバーガラス等に好適に使用することができる低蛍光性ガラスが提供された。